(57)【要約】【課題】拡管加工におけるフィン先端の潰れや傾倒を少なくすることを可能とした内面溝付伝熱管、及び熱交換性能に優れた熱交換器を提供する。【解決手段】内面溝付伝熱管１は、最も高い第１フィン４の高さ（Ｈｆ１）と最も低い第２フィン５の高さ（Ｈｆ２）との比（Ｈｆ１／Ｈｆ２）を１．１５以下に設定している。最も高い第１フィン４の高さ（Ｈｆ１）と最も低い第２フィン５の高さ（Ｈｆ２）との高低差は、０．０２ｍｍ以下に設定する。【選択図】図１
2012002453.tif 000002
【特許請求の範囲】
【請求項１】
管内面に凹凸状の溝を管長手方向にわたり形成した複数のフィンを有し、
前記複数のフィンは、第１フィンと、前記第１フィンの高さよりも低い第２フィンとにより構成され、
最も高い前記第１フィンの高さ（Ｈｆ１）と最も低い前記第２フィンの高さ（Ｈｆ２）との比（Ｈｆ１／Ｈｆ２）を１．１５以下に設定したことを特徴とする内面溝付伝熱管。
【請求項２】
前記最も高い第１フィンの高さ（Ｈｆ１）と前記最も低い第２フィンの高さ（Ｈｆ２）との高低差を０．０２ｍｍ以下に設定したことを特徴とする請求項１記載の内面溝付伝熱管。
【請求項３】
前記最も低い第２フィンのフィン数を前記最も高い第１フィンと同数に設定したことを特徴とする請求項１又は２記載の内面溝付伝熱管。
【請求項４】
前記最も低い第２フィンと前記最も高い第１フィンとを交互に配設したことを特徴とする請求項３記載の内面溝付伝熱管。
【請求項５】
前記最も低い第２フィンのフィン数を前記最も高い第１フィンよりも少ない数に設定したことを特徴とする請求項１又は２記載の内面溝付伝熱管。
【請求項６】
前記最も低い第２フィンのフィン数を前記最も高い第１フィンよりも多い数に設定したことを特徴とする請求項１又は２記載の内面溝付伝熱管。
【請求項７】
上記請求項１〜６のいずかに記載の内面溝付伝熱管を拡管加工した拡管伝熱管を備えたことを特徴とする熱交換器。
【発明の詳細な説明】
【技術分野】
【０００１】
本発明は、管内に冷媒を流動させて管外流体と熱交換させる場合に好適に使用される内面溝付伝熱管、及び熱交換性能に優れた熱交換器に関する。
【背景技術】
【０００２】
空気調和機や冷凍機などに適用される熱交換器の一例としては、管内に冷媒を流動させて冷媒の蒸発又は凝縮を生じさせることで、管外流体との間で熱交換を行なうプレートフィンチューブ型の熱交換器がある。
【０００３】
このプレートフィンチューブ型熱交換器は、一定の間隔をもって平行に配置された複数の板状フィンを備えており、各板状フィンに貫通して形成された貫通孔内に伝熱管を挿入拡管することで形成されている。かかる構成を有する熱交換器により、複数の板状フィンの間を流れる流体と、伝熱管の内部に流れるフロン系冷媒、代替フロン冷媒あるいは二酸化炭素冷媒との間で熱交換が行なわれる。
【０００４】
この熱交換器においては、熱交換性能がよく、軽量であることなどが求められる。それに用いる伝熱管にあっては、管内を流れる冷媒との間の熱伝達性能がよいこと、相手方の板状フィンとの間の熱伝達性能がよいこと、更には管の重量が小さいことなどが求められる。
【０００５】
この種の伝熱管の一例としては、管長手方向に延びる複数の螺旋状フィンが一定の高さをもって形成されており、各螺旋状フィンの間に螺旋状溝を形成した内面溝付伝熱管が提案されている（例えば、特許文献１参照）。この内面溝付伝熱管によれば、内面に螺旋状フィンや螺旋状溝を有しない平滑管と比べて管内面積が増大するので、管内熱伝達効率を向上させることができる。
【０００６】
この伝熱管の他の一例としては、複数の螺旋状フィンのフィン高さに高低差を設けた内面溝付伝熱管が提案されている（例えば、特許文献２参照）。この内面溝付伝熱管によると、フィン高さを低く形成した螺旋状フィンの分だけ、単位長さあたりに必要とする材料を削減することができるので、上記特許文献１に記載された内面溝付伝熱管と比べて、伝熱管の重量を低減させることが可能となる。
【先行技術文献】
【特許文献】
【０００７】
【特許文献１】特開平８−３２７２７２号公報
【特許文献２】特開２００２−３５００８０号公報
【発明の概要】
【発明が解決しようとする課題】
【０００８】
ところで、内面溝付伝熱管を用いてプレートフィンチューブ型熱交換器を製作する場合は、一定の間隔で平行に配置された複数の板状フィンに貫通形成された貫通孔内に内面溝付伝熱管を挿通した後、その伝熱管の内部に、螺旋状フィンの先端で定まる最小内径よりも僅かに大きい拡管治具を挿入する。その拡管治具の挿入力により伝熱管を拡管させ、伝熱管外面と板状フィンとを互いに密着して固定する。
【０００９】
上記特許文献２に記載された内面溝付伝熱管では伝熱管か単体に対する試験では、良好な伝熱性能が得られるが、上記の拡管加工を施した熱交換器を作成した場合は、良好な伝熱性能が得られない。すなわち、上記特許文献１のように一定の高さで形成された螺旋状フィンよりもフィン高さが低い螺旋状フィンを製作してしまうと、上記特許文献１に記載された螺旋状フィンと比べて、熱交換器の熱交換性能を低下させてしまうという問題点もあった。
【００１０】
従って、本発明は、上記従来の課題を解消するためになされたものであり、その具体的な目的は、拡管加工後であっても、良好な伝熱性能を示す内面溝付伝熱管、及び熱交換性能に優れた熱交換器を提供することにある。
【課題を解決するための手段】
【００１１】
本件発明者等は、複数の高さを有するフィンの伝熱管についての検討を重ねたところ、以下のような現象を確認した。すなわち、フィン高さが高い螺旋状フィンに対してのみに拡管治具が接触し、フィン高さが高い螺旋状フィンの先端が、拡管治具との接触によって押し潰されたとき縮んで変形する。一方のフィン高さが低い螺旋状フィンの先端は、フィン高さが高い螺旋状フィンに比べて変形を受けにくい。さらに、フィン高さが低いフィンには、拡管治具が接触しない為、フィン高さが一定である内面溝付伝熱管に比べると、その分フィン高さが高いフィンへの圧力が過大となり、フィン先端が過度に押し潰れたり、傾倒したりする形状変化を受けやすいということが分かった。
【００１２】
フィン高さに高低差を設けた内面溝付伝熱管の拡管加工において、フィン先端が局部的に過度に押し潰れたり、傾倒したりするという現象を踏まえて上記課題を解決すべく鋭意検討を重ねたところ、フィン高さ比、及び／又はフィン高低差を所定の値に設定すれば、拡管加工におけるフィン先端の潰れや傾倒を少なく抑制しながら、内面溝付伝熱管を拡管させることができることが判明し、予想外の成果を挙げることができ、実用上に問題が生じない優れた製品が形成できることを知った。
【００１３】
即ち、本発明は、上記目的を達成するため、管内面に凹凸状の溝を管長手方向にわたり形成した複数のフィンを有し、前記複数のフィンは、第１フィンと、前記第１フィンの高さよりも低い第２フィンとにより構成され、最も高い前記第１フィンの高さ（Ｈｆ１）と最も低い前記第２フィンの高さ（Ｈｆ２）との比（Ｈｆ１／Ｈｆ２）を１．１５以下に設定したことを特徴とする内面溝付伝熱管を提供する。
【００１４】
本発明に係る内面溝付伝熱管では、上記構成に加えて、最も高い第１フィンの高さ（Ｈｆ１）と最も低い第２フィンの高さ（Ｈｆ２）との高低差を０．０２ｍｍ以下に設定することが好適である。
【００１５】
本発明に係る内面溝付伝熱管では、最も低い第２フィンのフィン数を最も高い第１フィンと同数に設定することが好適である。それに加えて、最も低い第２フィンと最も高い第１フィンとを交互に配設することが更に好適である。
【００１６】
本発明に係る内面溝付伝熱管にあっては、最も低い第２フィンのフィン数を最も高い第１フィンよりも少ない数に設定してもよく、あるいは最も低い第２フィンのフィン数を最も高い第１フィンよりも多い数に設定してもよい。
【００１７】
更に、本発明にあっては、上記目的を達成するため、上記内面溝付伝熱管を拡管加工した拡管伝熱管を備えたことを特徴とする熱交換器が提供される。
【発明の効果】
【００１８】
本発明によれば、拡管加工におけるフィン潰れやフィン傾倒が少なくなり、安定した熱交換性能を十分に確保することができる。
【図面の簡単な説明】
【００１９】
【図１】（ａ）は本発明に係る好適な第１の実施の形態である内面溝付伝熱管を模式的に示す断面図であり、（ｂ）は（ａ）の点線で囲まれた部分を示す部分断面拡大図である。
【図２】第１の実施の形態である内面溝付伝熱管を管長手方向に沿って切り欠いた部分断面図である。
【図３】第１の実施の形態である内面溝付伝熱管を適用した第２の実施の形態に係る熱交換器の組み立てを説明するための図である。
【図４】拡管加工前の内面溝付伝熱管の部分断面を示し、（ａ）は実施例１に係るフィン部分断面であり、（ｂ）は実施例２に係る部分断面、（ｃ）は比較例１のフィン部分断面であり、（ｄ）は比較例２のフィン部分断面である。
【図５】拡管加工後の内面溝付伝熱管の部分断面を示し、（ａ）は実施例１に係るフィン部分断面であり、（ｂ）は実施例２に係る部分断面、（ｃ）は比較例１のフィン部分断面であり、（ｄ）は比較例２のフィン部分断面である。
【図６】本発明に係る内面溝付伝熱管を組み付けた伝熱管性能測定装置を説明するための図である。
【発明を実施するための形態】
【００２０】
以下、本発明の好適な実施の形態を添付図面に基づいて具体的に説明する。
【００２１】
［第１の実施の形態］
（伝熱管の全体構成）
図１及び図２において、全体を示す符号１は、この第１の実施の形態に係る典型的な内面溝付の伝熱管を模式的に例示している。この伝熱管１は、銅又は銅合金等の銅系材料、又はアルミニウムやアルミニウム合金等のアルミ系材料からなり、丸管によって形成された管本体２を有している。
【００２２】
この管本体２の内面には、図１及び図２に示すように、管軸線Ｏ方向（管長手方向）に螺旋状に加工された複数のフィン３，…，３が形成されている。図示例による管本体２は、６．３５ｍｍの外径ｄｏと、５．６１ｍｍの最小内径ｄｉとを有している。このフィン３が存在しない部分の管本体２の溝底肉厚Ｔｗは、０．２２ｍｍに設定されている。
【００２３】
（伝熱管の内部構成）
この伝熱管１のフィン３は、管軸線Ｏ方向から見た正面視で、図１及び図２に示すように、山部及び谷部が繰返して形成された波形形状をなしており、フィン高さが互いに異なる大小（高低）２種類のフィンからなる。図示例によるフィン３は、第１フィン４（以下、「高フィン４」ともいう。）と、その第１フィン４よりも高さが低い第２フィン５（以下、「低フィン５」ともいう。）とからなる。この高フィン４と低フィン５とは、複数の溝６，…，６を管軸線Ｏ方向に螺旋状に加工を行なうことで形成されており、同一ピッチＰをもって管本体２の内面に交互に配されている。図示例では、高フィン４、低フィン５、及び溝６のねじれ角βは３０度に設定されている。
【００２４】
この高フィン４は、管軸線Ｏ方向から見た正面視で、図１及び図２に示すように、断面が略台形形状をなす２４個の帯状突起体によって形成されている。図示例による高フィン４の頂角αは、０＜α＜９０度の範囲内に設定されるとともに、その高さＨｆ１は、０．１５ｍｍに設定されている。
【００２５】
一方の低フィン５は、図１及び図２に示すように、高フィン４とは同形を有する帯状突起体からなる。この低フィン５は、互いに隣り合う２つの高フィン４の間に配されており、高フィン４と同数に形成されている。図示例による低フィン５の高さＨｆ２は、高フィン４よりも０．０２ｍｍ程度低い０．１３ｍｍに設定されている。
【００２６】
上記のように構成された内面溝付伝熱管１は、拡管加工前において、高フィン４の高さＨｆ１と低フィン５の高さＨｆ２とのフィン高低比（Ｈｆ１／Ｈｆ２）を１．１５以下に設定することに主要な特徴部を有している。この内面溝付伝熱管１としては、高フィン４の高さＨｆ１と低フィン５の高さＨｆ２とのフィン高低差（Ｈｆ１−Ｈｆ２）を０．０２ｍｍ以下に設定することが更に望ましい。
【００２７】
この内面溝付伝熱管１としては更に、高フィン４の高さＨｆ１の潰れ量比率を１５％以内に収めることが肝要である。この第１の実施の形態において「潰れ量比率」とは、「拡管加工前のフィン高さＨｆ１と拡管加工後のフィン高さＨｆ１−１との変化量」を「拡管加工前のフィン高さＨｆ１」で割った値｛（Ｈｆ１−Ｈｆ１−１）／Ｈｆ１｝をいう。
【００２８】
拡管加工前のフィン高低比を１．１５以下、及び／又は拡管加工前のフィン高低差を０．０２ｍｍ以下に設定することで、拡管加工後の高フィン４の潰れ量比率を１５％以内に留めることができるようになる。これにより、初期の目的とするフィン加工性を阻害しない範囲で複数のフィン３を形成することができるとともに、内面溝付伝熱管１の熱伝達効率を低下させることはない。一方、拡管加工前のフィン高低比が１．１５を越えたり、あるいは拡管加工前のフィン高低差が０．０２ｍｍを越えたりすると、拡管加工後の高フィン４の潰れ量比率が１５％より大きな値となり、内面溝付伝熱管１の熱伝達効率、加工精度や生産性を向上させることはできないので好ましくない。
【００２９】
（伝熱管の変形例）
図示例における内面溝付の伝熱管１によれば、高フィン４、低フィン５、及び溝６は、管本体２の内面に螺旋状に形成されているが、これに限定されるものではない。最大フィン高さＨｆ１と最小フィン高さＨｆ２とのフィン高低比（Ｈｆ１／Ｈｆ２）が１．１５以下、及び／又は最大フィン高さＨｆ１と最小フィン高さＨｆ２とのフィン高低差（Ｈｆ１−Ｈｆ２）が０．０２ｍｍ以下に設定されていれば、例えば管軸線Ｏ方向に直線状又は曲線状に延びるフィン４，５と溝６とを帯状に形成してもよいことは勿論である。
【００３０】
この第１の実施の形態にあっては、内面溝付の伝熱管１の低フィン５を互いに隣り合う２つの高フィン４の間に高フィン４と同数に形成しているが、これに限定されるものではない。最大フィン高さＨｆ１と最小フィン高さＨｆ２とのフィン高低比（Ｈｆ１／Ｈｆ２）が１．１５以下、及び／又は最大フィン高さＨｆ１と最小フィン高さＨｆ２とのフィン高低差（Ｈｆ１−Ｈｆ２）が０．０２ｍｍ以下を満足していれば、例えば低フィン５のフィン数を高フィン４よりも少ない数に設定してもよく、これとは逆に低フィン５のフィン数を高フィン４よりも多い数に設定してもよいことは勿論である。
【００３１】
この第１の実施の形態にあっては更に、内面溝付伝熱管１のフィン高さが互いに異なる２種類のフィン４，５により構成されているが、例えば一定の規則に従いフィン高さが異なる３種類以上のフィンからなっていてもよく、図示例に制限されるものではない。フィン高低比（Ｈｆ１／Ｈｆ２）が１．１５以下、及び／又はフィン高低差（Ｈｆ１−Ｈｆ２）が０．０２ｍｍ以下を満たすように設定されていれば、内面溝付の伝熱管１の内外径、底肉厚、溝数、フィン頂角、ねじれ角、フィン先端幅、フィン根本幅、溝底幅、フィン根本半径、複数のフィン間のピッチ、断面形態、配置位置、配置数などを適宜に設定することができる。
【００３２】
（第１の実施の形態の効果）
上記第１の実施の形態、及び変形例である内面溝付伝熱管１によれば、以下の効果を奏することができる。
（１）内面溝付伝熱管１のフィン高さ比、及び／又はフィン高低差のそれぞれを所定の値に設定することで、拡管加工におけるフィン先端の潰れや傾倒を最小限に抑制することができる。
（２）内面溝付伝熱管１の拡管加工におけるフィン先端の潰れや傾倒を抑制しながら、単位長さあたりの管質量を低減することができる。
（３）内面溝付伝熱管１の拡管加工におけるフィン潰れやフィン倒れが少ないことから、管内を流れるフロン系冷媒、代替フロン冷媒、あるいは二酸化炭素冷媒等として用いる熱交換器の内面溝付伝熱管として、優れた伝熱性能を維持することができる。
【００３３】
［第２の実施の形態］
（熱交換器）
図３を参照すると、図３には、上記のように形成された伝熱管１を用いて熱交換器を製作する概要が例示されている。同図によると、伝熱管１の外径よりも、大きい径を有する貫通孔１１をプレス打抜き加工したアルミニウム製の薄い板状フィン１０を平行に配置し、その貫通孔１１を介して、定法に従い管内面に転造加工を施してＵ字状に折曲形成された伝熱管１を挿入する。このとき、伝熱管１の外面と薄板状フィン１０の貫通孔１１との間には隙間１２が形成される。
【００３４】
伝熱管１内に押圧ロッド２１を介して拡管マンドレル２０を伝熱管１の管長手方向に沿って挿入し、伝熱管１を拡管させることで、拡管伝熱管１ａを形成するとともに、この拡管伝熱管１ａの外面と薄板状フィン１０とを密着固定して一体化させる。Ｕ字状に折曲形成された図示しない短尺管を用い、互いに隣接する拡管伝熱管１ａの開放端同士を連結し、例えばバーナーを用いて拡管伝熱管１ａ及び短尺管をろう付け接合する。
【００３５】
上記組立作業により、伝熱管１が拡管された拡管伝熱管１ａと、その拡管伝熱管１ａの外面に密着した薄板状フィン１０とを備えるプレートフィンチューブ型熱交換器を廉価に製作することができる。この熱交換器は蒸発器又は凝縮器として使用される。
【００３６】
（第２の実施の形態の効果）
上記第２の実施の形態である熱交換器によれば、以下の効果を奏することができる。
（１）拡管加工により管外面に薄板状フィンを装着して熱交換器を製作した場合であっても、拡管加工におけるフィン先端の潰れや傾倒を最小限に抑制しつつ、伝熱管外面と薄板状フィンとを密着固定させることができる。
（２）フィン潰れ量を小さく抑制するとともに、フィンが斜めに倒れるのを防止することができるので、凝縮・蒸発熱伝達率の低下を防止できる。
（３）伝熱管のフィン高さにフィン高低比、及び／又はフィン高低差を設定することにより、単位長さあたりの管質量を低減することができるので、熱交換器の軽量化が可能になる。
【００３７】
なお、本発明は、上記各実施の形態、変形例や図示例に限定されるものではなく、それらの実施の形態、変形例、及び図示例から当業者が容易に変更可能な技術的範囲をも当然に包含するものである。
【実施例】
【００３８】
以下に、本発明の更に具体的な実施の形態として、実施例及び比較例を挙げて、図４〜図６及び表１〜表６を参照しながら、内面溝付伝熱管について詳細に説明する。なお、この実施例にあっては、内面溝付伝熱管の典型的な一例を挙げており、本発明は、これらの実施例に限定されるものではないことは勿論である。
【００３９】
（内面溝付伝熱管の寸法）
銅製の原管を用いて、定法に従い管内面に転造加工を施すことで、フィン高低差０．０１ｍｍ、フィン高低差０．０２ｍｍ、フィン高低差０．０３ｍｍ、及びフィン高さ一定の４通りの伝熱管を下記表１に示す寸法条件でそれぞれ試作した。下記表１に示すように、これらの伝熱管におけるフィン高さ寸法以外の平均外径、最小内径、底肉厚、溝数、フィン頂角、ねじれ角、フィン先端幅、フィン根本幅、溝底幅、及びフィン根本半径は、同一寸法で試作した。
【００４０】
上記のように試作された拡管加工前の伝熱管の断面形状は、図４に示す通りである。図４（ａ）はフィン高低比１．０７、フィン高低差０．０１ｍｍの実施例１に係る伝熱管であり、図４（ｂ）はフィン高低比１．１４、フィン高低差０．０２ｍｍの実施例２に係る伝熱管であり、図４（ｃ）はフィン高さが一定である比較例１に係る伝熱管であり、図４（ｄ）はフィン高低比１．２４、フィン高低差０．０３ｍｍの比較例２に係る伝熱管である。
【００４１】
（内面溝付伝熱管の評価結果）
実施例１及び２の伝熱管と比較例１及び２の伝熱管における拡管加工後の管内面形状を調査し、フィン倒れやフィン潰れの有無を確認した。その結果を下記表２にまとめて示す。
【００４２】
拡管加工後の伝熱管のフィン断面形状は、図５に示す通りである。図５（ａ）は実施例１の伝熱管であり、図５（ｂ）は実施例２の伝熱管であり、図５（ｃ）は比較例１の伝熱管であり、図５（ｄ）は比較例２の伝熱管である。
【００４３】
図４及び図５から明らかなように、図４に示す拡管加工前のフィン断面形状と、図５に示す拡管加工後のフィン断面形状とを比較すると、図５（ａ）に示す実施例１のフィン４，５、図５（ｂ）に示す実施例２のフィン４，５、及び図５（ｃ）に示す比較例１のフィン４，５は傾いていないが、図５（ｄ）に示す比較例２のフィン４は大きく傾いている。
【００４４】
ここで、下記表２を参照すると、表２から明らかなように、実施例１及び２のごとく拡管加工前のフィン高低差が０．０２ｍｍ以下であり、拡管加工前のフィン高低比が１．１５以下であるならば、拡管加工前の高（主）フィン及び拡管加工後の高（主）フィンの寸法変化と、拡管加工前の低（副）フィン及び拡管加工後の低（副）フィンの寸法変化とは、それぞれ０．０２ｍｍ以内に留まっており、それらのフィン潰れ量比率にあっても、１５％以内に収まっている。
【００４５】
一方、比較例２のごとくフィン高低差が０．０３ｍｍ以上であり、拡管加工前のフィン高低比が１．１５を越えていると、拡管加工後の低（副）フィンの寸法変化や潰れ量比率は、実施例２の低（副）フィンとほぼ同程度であるが、拡管加工後の高（主）フィンの寸法変化は、０．０２ｍｍを越えており、その潰れ量比率にあっても、１５％を超えている。高（主）フィンの寸法及び潰れ量比率は、実施例１及び２のフィンよりも大きく変化した。
【００４６】
これらの結果から、拡管加工前のフィン高低差が０．０２ｍｍ以下であり、拡管加工前のフィン高低比が１．１５以下であれば、高フィンのフィン倒れを少なく抑制し、高フィンのフィン潰れを１５％以内に安定化させることが可能となり、実用上に問題が生じない内面溝付伝熱管を形成できることが確認できた。
【００４７】
（熱交換試験）
図６を参照すると、図６には伝熱管性能測定装置が模式的に示されている。同図において、全体を示す符号３０は伝熱管性能測定装置を示している。この伝熱管性能測定装置３０は、圧縮機３１、凝縮器３２、膨張弁３３、及び蒸発器３４を備えている。
【００４８】
図６において、圧縮機３１は、冷媒蒸気を圧縮するものである。凝縮器３２は、圧縮機３１によって圧縮された冷媒蒸気を凝縮して冷媒液を得るものである。膨張弁３３は、凝縮器３２からの冷媒液を減圧するものである。蒸発器３４は、膨張弁３３によって減圧された冷媒を蒸発して冷媒ガスを得るものである。熱交換器の仕様は、下記表３に示す通りである。
【００４９】
蒸発熱伝達率を測定する蒸発試験には、内面溝付の伝熱管１を蒸発器３４に組み込んで行う。蒸発器３４において熱交換流体として空気を用い、蒸発器３４と伝熱管１の外面との間の空気側に流れる前面風速を０．５７ｍ／ｓ、１．０ｍ／ｓ、及び１．５ｍ／ｓの３通りとし、伝熱管外面に空気を流すことで、冷媒側となる伝熱管内面に供給される冷媒を蒸発させた。冷媒としては、フロンＲ４１０Ａを用いた。その空気側及び冷媒側を下記表４に示す測定条件（室外条件）とし、蒸発試験を行った。この蒸発試験では、冷媒と熱交換流体とは平行流となるように図６に実線で示す矢印方向に流した。
【００５０】
一方、凝縮熱伝達率を測定する凝縮試験には、凝縮器３２に内面溝付の伝熱管１を組み込んで行う。この凝縮試験にあっても、熱交換流体として空気を用い、その空気側において前面風速を０．５７ｍ／ｓ、１．０ｍ／ｓ、及び１．５ｍ／ｓの３通りとし、伝熱管外面に空気を流して伝熱管内面に供給される冷媒蒸気を凝縮させた。その空気側及び冷媒側を下記表４に示す測定条件（室外条件）とし、凝縮試験を行った。この凝縮試験では、冷媒と熱交換流体とは対向流となるように図６に破線で示す矢印方向に流した。
【００５１】
（熱交換性能測定）
このように準備された伝熱管性能測定装置３０を用いて、前面風速を０．５７ｍ／ｓ、１．０ｍ／ｓ、及び１．５ｍ／ｓの３通りに変化させて、それらの前面風速ごとに、実施例１及び２に係る伝熱管と比較例１及び２に係る伝熱管の交換熱量、通常フィン比、冷媒流量、及び冷媒圧力損失を測定し、凝縮性能及び蒸発性能の良否を確認した。その結果を下記表５及び表６のそれぞれにまとめて示す。この実施例において、表５及び表６に示す「通常フィン比」とは、「実施例１及び２に係る内面溝付伝熱管の交換熱量」と「比較例１における伝熱管の熱交換量」との性能比をいう。
【００５２】
（熱交換性能測定結果）
下記表５から明らかなように、実施例１及び２の伝熱管と比較例１の伝熱管を用いた熱交換器の凝縮性能は低下していない。その凝縮性能としては、拡管加工前のフィン高低差が０．０２ｍｍ以下であり、拡管加工前のフィン高低比が１．１５以下である場合は変わらない。フィン高低差０．０２ｍｍ以下の実施例１及び２の伝熱管を用いた熱交換器では、フィン高さが一定である比較例１の伝熱管を用いた熱交換器の凝縮性能とほぼ同等の凝縮性能を有している。
【００５３】
拡管加工前のフィン高低差が０．０３ｍｍであり、拡管加工前のフィン高低比が１．１５を越えた比較例２の伝熱管を用いた熱交換器では、実施例１及び２と比較例１に比べて、熱交換器の凝縮性能が低下している。拡管加工前のフィン高低差が大きくなるのに伴って、熱交換器の凝縮性能が低下する傾向にある。
【００５４】
一方、蒸発性能においては、下記表６から明らかなように、拡管加工前のフィン高低差にかかわらず、ほぼ同等の蒸発性能を有しているものの、フィン高低差０．０２ｍｍの実施例２の伝熱管を用いた熱交換器の蒸発性能が最も高くなっている。フィン高低差０．０１ｍｍの実施例１の伝熱管を用いた熱交換器では、フィン高さが一定である比較例１の伝熱管を用いた熱交換器とほぼ同等の蒸発性能となっている。フィン高低差０．０３ｍｍの比較例２の伝熱管を用いた熱交換器では、実施例２と比較例１に比べて、空気の前面風速が大きくなるのに伴い、交換熱量（通常フィン比）が低下する傾向にある。
【００５５】
これらの結果から、拡管加工前のフィン高低差が０．０２ｍｍ以下、及び／又は拡管加工前のフィン高低比が１．１５以下であれば、フィン潰れ量を少なく抑制するとともに、フィンが斜めに倒れるのを防止することができるようになり、凝縮熱伝達率の低下、及び蒸発熱伝達率の低下を防止できることが確認できた。
【００５６】
上記実施例１及び２と上記比較例１及び２とは、下記表３に示すように、内面溝付伝熱管の溝底幅、溝数、及びねじれ角のそれぞれを一定に試作したが、その溝底幅が大きくなると、凝縮性能は上がり、溝数が増えると、凝縮性能と蒸発性能とが上がる。ねじれ角を大きくすると、凝縮性能と蒸発性能とは上がるが、圧力損失は大きくなる。内面溝付伝熱管の溝底幅、溝数、及びねじれ角などを適宜に設定することで、蒸発器又は凝縮器に効果的に使用することができる。
【００５７】
以上の説明から明らかなように、上記試験結果と、内面溝付伝熱管の溝底幅、溝数、及びねじれ角などの設定寸法とを踏まえて、蒸発性能を重要視する場合は、蒸発性能が上がるような熱交換器、それに用いられる内面溝付伝熱管を作製することができる。凝縮性能を重要視する場合は、凝縮性能が上がるような熱交換器、それに用いられる内面溝付伝熱管を作製することができる。蒸発及び凝縮ともに重要視する場合においても、蒸発性能及び凝縮性能が上がるような熱交換器、それに使われる内面溝付伝熱管を作製することができる。
【００５８】
【表１】
2012002453.tif 000003
【００５９】
【表２】
2012002453.tif 000004
【００６０】
【表３】
2012002453.tif 000005
【００６１】
【表４】
2012002453.tif 000006
【００６２】
【表５】
2012002453.tif 000007
【００６３】
【表６】
2012002453.tif 000008
【符号の説明】
【００６４】
１        内面溝付伝熱管
１ａ      拡管伝熱管
２        管本体
３        フィン
４        第１のフィン
５        第２のフィン
６        溝
１０      薄板状フィン
１１      貫通孔
１２      隙間
２０      拡管マンドレル
２１      押圧ロッド
３０      伝熱管性能測定装置
３１      圧縮機
３２      凝縮器
３３      膨張弁
３４      蒸発器
ｄｏ      外径
ｄｉ      最小内径
Ｈｆ１    第１のフィン高さ
Ｈｆ２    第２のフィン高さ
Ｏ        管軸線
Ｐ        ピッチ
Ｙｗ      溝底肉厚
α        フィン頂角
β        ねじれ角
【図１】
2012002453.tif 000009
【図２】
2012002453.tif 000010
【図３】
2012002453.tif 000011
【図６】
2012002453.tif 000012
【図４】
2012002453.tif 000013
【図５】
2012002453.tif 000014